(57)【要約】  集合基板から効率よく素子の個片を分割することができる、電子部品、およびその製造方法を提供する。  集合基板上に、（ａ）複数個分の素子の電極１２ａ，１２ｂ，１４ａ，１４ｂ，１６ａ，１６ｂ及びパッド１２ｓ，１２ｔ，１４ｓ，１４ｔ，１６ｓ，１６ｔを含む導電層１０と、（ｂ）導電層１０の一部を覆い、パッド１２ｓ，１２ｔ，１４ｓ，１４ｔ，１６ｓ，１６ｔの少なくとも中心部を残して周囲を取り囲むパッド開口を有する絶縁層と、（ｃ）隣接する素子のパッド間を接続する給電ライン２２〜２８とを形成する。給電ライン２２〜２８に通電して電気メッキを行ってパッド開口内にメッキ層を形成した後、メッキ層の上に外部端子を形成する。集合基板を切断して素子の個片に分割する。分割された素子の個片には、複数の給電ラインの切断面が互いに離れて形成される。
2010047031.tif 000002
【特許請求の範囲】
【請求項１】
複数の素子が形成された集合基板を前記素子毎に分割することにより形成した個片を含む電子部品であって、
前記個片は、
電極及び複数のパッドを含む導電層と、
前記集合基板の前記表面に形成され、前記導電層の一部を覆い、前記導電層の前記パッドの少なくとも中心部を残して周囲を取り囲むパッド開口を有する絶縁層と、
前記絶縁層の前記パッド開口内に、電解メッキ処理により形成されたメッキ層と、
前記メッキ層の上に形成された外部端子と、
前記電解メッキ処理のときに前記パッド開口内に露出する前記パッドへ給電するための複数の給電ラインと、
を有し、
前記素子毎に分割される前の前記集合基板において、隣接する２つの前記素子の一方側の少なくとも１つの前記パッドが、隣接する２つの前記素子の他方側の少なくとも２つの前記パッドに、それぞれ異なる前記給電ラインを介して電気的に接続されており、当該異なる前記給電ラインは、隣接する２つの前記素子の境界上で互いに離れて配置されており、  前記個片は、前記集合基板から前記素子が分割された分割面に沿って、複数の前記給電ラインが互いに離れて配置されていることを特徴とする電子部品。
【請求項２】
前記素子毎に分割される前の前記集合基板において、前記絶縁層は、隣接する前記素子の境界に沿って境界開口を有し、該境界開口に露出する前記給電ライン上に、前記電解メッキ処理によりメッキ層が形成され、
前記個片は、前記集合基板から前記素子が分割された分割面に沿って、前記メッキ層を有することを特徴とする、請求項１に記載の電子部品。
【請求項３】
前記パッド開口内における前記メッキ層と前記パッドとの間に形成されたパッド上層部を有し、
前記給電ラインは、前記パッド上層部を介して前記パッドと電気的に接続されていることを特徴とする、請求項１又は２に記載の電子部品。
【請求項４】
前記給電ラインの少なくとも一部は、前記集合基板上に形成されていることを特徴とする請求項１乃至３のいずれか一つに記載の電子部品。
【請求項５】
前記給電ラインの少なくとも一部は、前記絶縁層上に形成されていることを特徴とする請求項１乃至３のいずれか一つに記載の電子部品。
【請求項６】
前記絶縁層は、第１絶縁層と第２絶縁層とを含み、
前記給電ラインの少なくとも一部は、前記第１絶縁層と第２絶縁層との間に形成されていることを特徴とする、請求項１乃至３のいずれか一つに記載の電子部品。
【請求項７】
素子毎に分割される前の集合基板において、給電ラインと、隣接する２つの素子の境界とがなす角θが、２０°以上、かつ９０°以下であり、
前記個片の前記給電ラインが、前記集合基板から前記素子が分割された分割面となす角が、２０°以上、かつ９０°以下であることを特徴とする、請求項１乃至６のいずれか一つに記載の電子部品。
【請求項８】
前記素子は弾性境界波素子であることを特徴とする、請求項１乃至７のいずれか一つに記載の電子部品。
【請求項９】
前記素子は弾性表面波素子であることを特徴とする、請求項１乃至７のいずれか一つに記載の電子部品。
【請求項１０】
基板と、
前記基板の前記表面に形成され、複数個の素子の電極及びパッドを含む導電層と、
前記基板の前記表面に形成され、前記導電層の一部を覆い、前記導電層の前記パッドの少なくとも中心部を残して周囲を取り囲むパッド開口を有する絶縁層と、
前記導電層の前記パッド間を接続する給電ラインと、
を備える集合基板を形成する、第１の工程と、
前記集合基板の前記給電ラインに通電して電解メッキを行って前記絶縁層の前記パッド開口内にメッキ層を形成した後、前記メッキ層の上に外部端子を形成する、第２の工程と、
前記メッキ層及び前記外部端子が形成された前記集合基板を切断して前記素子の個片に分割する、第３の工程と、
を備え、
前記第１の工程において形成された前記集合基板の前記給電ラインは、隣接する前記素子間の境界を直角又は斜めに横断して隣接する前記素子の前記導電層の前記パッド同士を接続し、前記素子の周囲を取り囲む前記境界には、前記給電ラインが前記境界を直角又は斜めに横断する部分にのみ前記給電ラインが形成され、
前記第３の工程において分割された前記素子の個片には、複数の前記給電ラインの切断面が互いに離れて形成されることを特徴とする電子部品の製造方法。
【請求項１１】
前記第１の工程において、前記集合基板の前記絶縁層は、隣接する前記素子の前記境界から離れて形成され、前記境界に沿って境界開口を有することを特徴とする、請求項１０に記載の電子部品の製造方法。
【請求項１２】
前記第１の工程は、
前記基板の前記表面に、第１電極層により前記導電層を形成する、第１サブステップと、
前記基板の前記表面に、第２電極層により、前記給電ラインを形成するとともに、前記導電層の前記パッドの上にパッド上層部を形成する、第２サブステップと、
前記絶縁層の前記パッド開口から前記パッド上層部が露出するように、前記絶縁層を形成する、第３サブステップと、
を含み、
前記第２の工程において、前記パッド上層部の上に前記メッキ層が形成されることを特徴とする、請求項１０又は１１に記載の電子部品の製造方法。
【請求項１３】
前記第１の工程は、
前記基板の前記表面に、第１電極層により前記導電層を形成する、第１サブステップと、
前記基板の前記表面に、前記導電層の一部を覆う前記絶縁層を形成する、第２サブステップと、
第３の電極層により、前記給電ラインを形成するとともに、前記絶縁層の前記パッド開口から露出する前記導電層の前記パッドの上にパッド上層部を形成する第３サブステップと、
を備え、
前記第２の工程において、前記パッド上層部の上に前記メッキ層が形成されることを特徴とする、請求項１０又は１１に記載の電子部品の製造方法。
【請求項１４】
前記第１の工程において、前記集合基板は、１つの前記パッドに複数本の前記給電ラインが接続されるように形成されることを特徴とする、請求項１０乃至１３のいずれか一つに記載の電子部品の製造方法。
【請求項１５】
前記素子が弾性表面波素子であることを特徴とする、請求項１０乃至１４のいずれか一つに記載の電子部品の製造方法。
【請求項１６】
前記素子が弾性境界波素子であることを特徴とする、請求項１０乃至１４のいずれか一つに記載の電子部品の製造方法。
【発明の詳細な説明】
【技術分野】
【０００１】
本発明は、電子部品、およびその製造方法に関し、詳しくは、基板上に形成された絶縁層のパッド開口内にメッキ層が形成され、このメッキ層の上に外部端子が形成された個片を含む電子部品、およびその製造方法に関する。
【背景技術】
【０００２】
従来、弾性波装置が備える弾性波素子は、集合基板の状態で複数個分が同時に製造された後、弾性波素子の個片に分割される。【０００３】
例えば、図２６（ａ）は弾性境界波装置の製造工程を模式的に示す平面図である。図２６（ｂ）及び図２７（ａ）〜（ｄ）は、図２６（ａ）の線Ｐ−Ｐに沿って切断した断面図であり、弾性境界波装置の製造工程を示す。【０００４】
図２７（ａ）に示すように、圧電基板１上に、第１電極層により、弾性波素子の一種である弾性境界波素子を構成する櫛型のＩＤＴ（interdigital transducer）電極９や配線１２を形成し、その上に絶縁膜７を形成する。そして、絶縁膜７に配線１２の一部（バンプ）が露出する開口を形成した後、第２電極層により、アンダーバンプメタル下地層１３と、アンダーバンプメタル下地層１３に接続された給電ライン２（図２７では図示せず），３，１４とを形成する。図２６（ａ）に示すように、給電ライン２，３，１４は、破線で示す帯状のダイシング領域２Ａ，３Ａ内に、弾性境界波素子の個片となる部分の外側を全周に渡って取り囲むように形成された部分２，３を含む。ダイシング領域２Ａ，３Ａは、後のダイシング工程で集合基板から除去され、弾性境界波素子の個片には残らない部分である。【０００５】
次いで、図２７（ｂ）に示すように絶縁膜７の上に、絶縁材料を用いて吸音膜８を形成した後、図２７（ｃ）に示すように、吸音膜８に、アンダーバンプメタル下地層１３が露出する開口８ａを形成する。【０００６】
次いで、給電ライン２，３，１４に通電しながら電解メッキを行い、図２７（ｄ）に示すように、アンダーバンプメタル下地層１３の上に、アンダーバンプメタルとしてメッキ層１５を形成する。そして、図２６（ｂ）に示すように、メッキ層１５の上に外部端子となる金属バンプ１１ａを形成する。【０００７】
次いで、ダイシングブレードを用いてダイシング領域２Ａ，３Ａを削り取り、境界波素子の個片を形成する。このダイシング工程により、境界波素子の個片の側面６ａが形成される（例えば、特許文献１参照）。
【先行技術文献】
【特許文献】
【０００８】
【特許文献１】特開２００７−２８１９５号公報
【発明の概要】
【発明が解決しようとする課題】
【０００９】
しかしながら、上記のようにダイシング領域内に、弾性波素子の個片となる部分の外側を全周に渡って取り囲む給電ラインを連続的に形成すると、以下のような問題点がある。【００１０】
（問題点１）
弾性波素子の個片となる部分を取り囲む給電ラインがダイシング後に境界波素子の個片に残ると、弾性波素子の短絡を引き起こし、動作不良が発生する。これを防ぐため、弾性波素子の個片となる部分を取り囲む給電ラインは、ダイシング領域からはみ出さないように形成し、ダイシングによって完全に除去する必要がある。つまり、給電ラインの幅は、ダイシング領域の幅よりも小さくする必要がある。【００１１】
一方、電解メッキにおいては、給電ラインの電気抵抗のため、外部電荷を供給する部分に近いほどメッキは厚く形成され、離れるほど薄く形成される。メッキ厚のばらつきを小さく抑えるためやメッキ速度を向上させるために給電ラインの幅を大きくすると、ダイシング領域の幅は、弾性波素子の短絡が起こらないように、給電ラインの幅以上に大きくする必要がある。ダイシング領域の幅を大きくすると、弾性波素子の個片となる部分が同じ大きさであれば、同じ大きさの集合基板から分割して得られる弾性波素子の個片の個数が減少し、生産効率の低下を招く。【００１２】
（問題点２）
図２４（ａ）の断面図に示すように、鎖線の間のダイシング領域内の給電ライン２１上にメッキが形成されないように、圧電基板２上に形成する絶縁層３０をダイシング領域内の給電ライン２１上にも形成すると、ダイシング工程により、ダイシング領域に形成された絶縁層３０は、図２４（ｂ）の断面図に示すように除去する必要がある。このように絶縁層を除去することは、ダイシングブレードの寿命を短くし、ダイシングスピードの高速化を阻害する要因になる。【００１３】
（問題点３）
図２５（ａ）の断面図に示すように、圧電基板２上に、弾性波素子の個片となる部分の外側を取り囲む幅Ｂの給電ライン２１が形成され、この給電ライン２１を露出させるため、図２５（ｂ）の断面図に示すように、圧電基板２上に形成された絶縁層３０に境界開口３８が形成され、境界開口３８の近傍の絶縁層３０に斜面３９が形成されている場合、図２５（ｃ−１）及び（ｃ−２）の断面図に示すように、絶縁層３０の境界開口３８から露出する給電ライン２１上に形成されるメッキ層９０は、絶縁層３０の境界開口３８の近傍の斜面３９に沿って広がるように形成され、メッキ層９０の幅Ｃは、図２５（ａ）に示す給電ライン２１の幅Ｂよりも大きくなる。【００１４】
図２５（ｃ−１）に示すように、ダイシング領域の幅Ｗ１がメッキ層９０の幅Ｃよりも小さいと、図２５（ｄ−１）の断面図に示すように、ダイシング領域の給電ライン２１が完全に除去されても、メッキ層９０の一部９２が弾性波素子の個片の外周に残り、弾性波素子の短絡が生じる。図２５（ｃ−２）に示すように、ダイシング領域の幅Ｗ２を、メッキ層９０の幅Ｃよりも大きくすると、図２５（ｄ−２）の断面図に示すように、メッキ層９０をダイシングで完全に取り除くことができる。【００１５】
このようにメッキ層９０を完全に取り除くには、メッキ層９０の幅Ｃよりも大きい領域を除去する必要があるため、同じ大きさの集合基板から分割して得られる弾性波素子の個片の個数を増やして生産効率を高めることが困難である。【００１６】
（問題点４）
また、近年、ステルスダイシング法と呼ばれるレーザダイシング法の一種が知られている。ステルスダイシング法とは、ダイシング領域に透過性となる波長のレーザ光を照射し、基板内部で焦点を結ぶように集光させることにより、基板内部にクラックを発生させ、基板をエキスパンドすることにより、基板内部から割断する方法である。しかしながら、給電ラインや絶縁膜がダイシング領域に存在し、圧電基板が露出していない場合には、外部から照射したレーザが圧電基板内部にまで届かないため、ステルスダイシング法を適用することができない。【００１７】
本発明は、かかる実情に鑑み、集合基板から効率よく弾性波素子の個片を分割することができる、電子部品、およびその製造方法を提供しようとするものである。
【課題を解決するための手段】
【００１８】
本発明は、以下のように構成した電子部品を提供する。【００１９】
電子部品は、複数の素子が形成された集合基板を前記素子毎に分割することにより形成した個片を含む。前記個片は、（ａ）電極及び複数のパッドを含む導電層と、（ｂ）前記集合基板の前記表面に形成され、前記導電層の一部を覆い、前記導電層の前記パッドの少なくとも中心部を残して周囲を取り囲むパッド開口を有する絶縁層と、（ｃ）前記絶縁層の前記パッド開口内に、電解メッキ処理により形成されたメッキ層と、（ｄ）前記メッキ層の上に形成された外部端子と、（ｅ）前記電解メッキ処理のときに前記パッド開口内に露出する前記パッドへ給電するための複数の給電ラインとを有する。前記素子毎に分割される前の前記集合基板において、隣接する２つの前記素子の一方側の少なくとも１つの前記パッドが、隣接する２つの前記素子の他方側の少なくとも２つの前記パッドに、それぞれ異なる前記給電ラインを介して電気的に接続されており、当該異なる前記給電ラインは、隣接する２つの前記素子の境界上で互いに離れて配置されている。前記個片は、前記集合基板から前記素子が分割された分割面に沿って、複数の前記給電ラインが互いに離れて配置されている。【００２０】
上記構成によれば、素子毎に分割される前の集合基板において、給電ラインは隣接する素子間の境界に部分的に形成されるため、給電ラインが素子の境界の全周に形成されている場合より、素子の境界に沿って切断又は除去する給電ラインが少なくなる。その結果、集合基板を素子の個片に分割する作業の効率が向上する。【００２１】
また、集合基板から素子を分割するときに、素子の境界に沿って除去するダイシング領域の幅は、給電ラインの幅に関係なく、小さくすることができるため、同じ大きさのウェハから分割することができる素子の個片の個数を増やすことができる。【００２２】
また、ダイシング領域の幅よりも給電ラインの幅を大きくすることができるので、電解メッキ処理のときに給電ラインへの外部電荷の供給量を大きくして、効率よくメッキ膜を形成することができる。【００２３】
また、１つのパッドに複数本の給電ラインが接続されることにより、導電層のパッド又はパッド上層部への外部電荷の供給量を増やしてメッキ形成を促進し、メッキ膜厚の均一化、及び、作業効率を良くすることができる。【００２４】
好ましくは、前記素子毎に分割される前の前記集合基板において、前記絶縁層は、隣接する前記素子の境界に沿って境界開口を有し、該境界開口に露出する前記給電ライン上に、前記電解メッキ処理によりメッキ層が形成される。前記個片は、前記集合基板から前記素子が分割された分割面に沿って、前記メッキ層を有する。【００２５】
この場合、素子毎に分割される前の集合基板には、隣接する素子の境界に絶縁層が形成されていない。そのため、集合基板を分割するときに絶縁層を切断しなくてよいので、集合基板を切断して素子の個片に分割する作業を効率よく行うことができる。【００２６】
また、絶縁層の境界開口からは、素子の境界に沿って、基板と給電ラインとが露出する。給電ラインは素子の境界の一部に形成されているだけであり、素子の境界の大部分には基板が露出しているため、レーザを基板に照射するステルスダイシング法によって集合基板を素子の個片に分割することが可能である。【００２７】
好ましくは、前記パッド開口内における前記メッキ層と前記パッドとの間に形成されたパッド上層部を有する。前記給電ラインは、前記パッド上層部を介して前記パッドと電気的に接続されている。【００２８】
この場合、導電層や給電ライン等の層構造に用いる材料の選択等の自由度が向上する。【００２９】
好ましい一態様において、前記給電ラインの少なくとも一部は、前記集合基板上に形成されている。【００３０】
好ましい他の態様において、前記給電ラインの少なくとも一部は、前記絶縁層上に形成されている。【００３１】
好ましくは、前記絶縁層は、第１絶縁層と第２絶縁層とを含む。前記給電ラインの少なくとも一部は、前記第１絶縁層と第２絶縁層との間に形成されている。【００３２】
この場合、導電層や給電ライン等の層構造に用いる材料の選択等の自由度が向上する。【００３３】
好ましくは、素子毎に分割される前の集合基板において、給電ラインと、隣接する２つの素子の境界とがなす角θが、２０°以上、かつ９０°以下である。前記個片の前記給電ラインが、前記集合基板から前記素子が分割された分割面となす角が、２０°以上、かつ９０°以下である。【００３４】
この場合、給電ラインが、ダイシングの妨げや短絡の原因にならないようにすることができる。【００３５】
好ましい一態様において、前記素子は弾性境界波素子である。【００３６】
好ましい他の態様において、前記素子は弾性表面波素子である。  【００３７】
また、本発明は、上記課題を解決するために、以下のように構成した電子部品の製造方法を提供する。【００３８】
電子部品の製造方法は、（ｉ）（ａ）基板と、（ｂ）前記基板の前記表面に形成され、複数個の素子の電極及びパッドを含む導電層と、（ｃ）前記基板の前記表面に形成され、前記導電層の一部を覆い、前記導電層の前記パッドの少なくとも中心部を残して周囲を取り囲むパッド開口を有する絶縁層と、（ｄ）前記導電層の前記パッド間を接続する給電ラインとを備える集合基板を形成する、第１の工程と、（ii）前記集合基板の前記給電ラインに通電して電解メッキを行って前記絶縁層の前記パッド開口内にメッキ層を形成した後、前記メッキ層の上に外部端子を形成する、第２の工程と、（iii）前記メッキ層及び前記外部端子が形成された前記集合基板を切断して前記素子の個片に分割する、第３の工程とを備える。前記第１の工程において形成された前記集合基板の前記給電ラインは、隣接する前記素子間の境界を直角又は斜めに横断して隣接する前記素子の前記導電層の前記パッド同士を接続し、前記素子の周囲を取り囲む前記境界には、前記給電ラインが前記境界を直角又は斜めに横断する部分にのみ前記給電ラインが形成される。前記第３の工程において分割された前記素子の個片には、複数の前記給電ラインの切断面が互いに離れて形成される。【００３９】
上記方法によれば、給電ラインは隣接する素子間の境界に部分的に形成されるため、給電ラインが素子の境界の全周に形成されている場合より、第３の工程において素子の境界に沿って切断又は除去する給電ラインが少なくなる。その結果、集合基板を素子の個片に分割する作業の効率が向上する。【００４０】
また、第３の工程において素子の境界に沿って除去するダイシング領域の幅は、給電ラインの幅に関係なく、小さくすることができるため、同じ大きさのウェハから分割することができる素子の個片の個数を増やすことができる。【００４１】
また、ダイシング領域の幅よりも給電ラインの幅を大きくすることができるので、第２の工程において給電ラインへの外部電荷の供給量を大きくして、効率よくメッキ膜を形成することができる。【００４２】
好ましくは、前記第１の工程において、前記集合基板の前記絶縁層は、隣接する前記素子の前記境界から離れて形成され、前記境界に沿って境界開口を有する。【００４３】
この場合、集合基板には、隣接する素子の境界に絶縁層が形成されていない。そのため、第３の工程において絶縁層を切断しなくてよいので、集合基板を切断して素子の個片に分割する作業を効率よく行うことができる。【００４４】
また、絶縁層の境界開口からは、素子の境界に沿って、基板と給電ラインとが露出する。給電ラインは素子の境界の一部に形成されているだけであり、素子の境界の大部分には基板が露出しているため、レーザを基板に照射するステルスダイシング法によって集合基板を素子の個片に分割することが可能である。【００４５】
好ましくは、前記第１の工程は、（ａ）前記基板の前記表面に、第１電極層により前記導電層を形成する、第１サブステップと、（ｂ）前記基板の前記表面に、第２電極層により、前記給電ラインを形成するとともに、前記導電層の前記パッドの上にパッド上層部を形成する、第２サブステップと、（ｃ）前記絶縁層の前記パッド開口から前記パッド上層部が露出するように、前記絶縁層を形成する、第３サブステップとを含む。前記第２の工程において、前記パッド上層部の上に前記メッキ層が形成される。【００４６】
この場合、導電層や給電ライン等の層構造に用いる材料の選択等の自由度が向上する。【００４７】
好ましくは、前記第１の工程は、（ａ）前記基板の前記表面に、第１電極層により前記導電層を形成する、第１サブステップと、（ｂ）前記基板の前記表面に、前記導電層の一部を覆う前記絶縁層を形成する、第２サブステップと、（ｃ）第３の電極層により、前記給電ラインを形成するとともに、前記絶縁層の前記パッド開口から露出する前記導電層の前記パッドの上にパッド上層部を形成する、第３サブステップとを含む。前記第２の工程において、前記パッド上層部の上に前記メッキ層が形成される。【００４８】
この場合、導電層や給電ライン等の層構造に用いる材料の選択等の自由度が向上する。【００４９】
好ましくは、前記第１の工程において、前記集合基板は、１つの前記パッドに複数本の前記給電ラインが接続されるように形成される。【００５０】
この場合、第２の工程において、導電層のパッド又はパッド上層部への外部電荷の供給量を増やしてメッキ形成を促進し、メッキ膜厚の均一化、及び、作業効率を良くすることができる。【００５１】
好ましい一態様において、前記素子が弾性表面波素子である。【００５２】
好ましい他の態様において、前記素子が弾性境界波素子である。
【発明の効果】
【００５３】
本発明によれば、同じ大きさの集合基板から分割して得られる素子の個片の個数を増やすことができる。また、ダイシングブレードを使用して素子の個片を分割する場合には、ダイシングブレードの寿命を長くし、ダイシングスピードを高速化することができる。さらに、ダイシングブレードを使用しないステルスダイシング法も適用することができる。
【図面の簡単な説明】
【００５４】
【図１】弾性波装置の製造工程を示す要部断面図である。（実施例１）
【図２】弾性波装置の製造工程を示す平面図である。（実施例１）
【図３】弾性波装置の製造工程を示す平面図である。（実施例１）
【図４】弾性波装置の製造工程を示す平面図である。（実施例１）
【図５】弾性波装置の製造工程を示す平面図である。（実施例１）
【図６】弾性波装置の断面図である。（実施例１）
【図７】弾性波装置の製造工程を示す要部断面図である。（実施例２）
【図８】弾性波装置の製造工程を示す平面図である。（実施例２）
【図９】弾性波装置の製造工程を示す平面図である。（実施例２）
【図１０】弾性波装置の製造工程を示す要部断面図である。（実施例３）
【図１１】弾性波装置の製造工程を示す要部断面図である。（実施例３）
【図１２】弾性波装置の製造工程を示す要部断面図である。（実施例３）
【図１３】弾性波装置の製造工程を示す平面図である。（実施例３）
【図１４】弾性波装置の製造工程を示す平面図である。（実施例３）
【図１５】弾性波装置の製造工程を示す平面図である。（実施例３）
【図１６】弾性波装置の製造工程を示す平面図である。（実施例３）
【図１７】弾性波装置の製造工程を示す平面図である。（実施例３）
【図１８】弾性波装置の製造工程を示す要部断面図である。（実施例４）
【図１９】弾性波装置の製造工程を示す平面図である。（実施例４）
【図２０】弾性波装置の製造工程を示す平面図である。（実施例４）
【図２１】弾性波装置の製造工程を示す平面図である。（実施例４）
【図２２】圧電基板の平面図である。（変形例）
【図２３】圧電基板の透視図である。（変形例）
【図２４】弾性波装置の製造工程を示す要部断面図である。（比較例）
【図２５】弾性波装置の製造工程を示す要部断面図である。（比較例）
【図２６】弾性波装置の（ａ）平面図、（ｂ）断面図である。（従来例）
【図２７】弾性波装置の製造工程を示す断面図である。（従来例）
【発明を実施するための形態】
【００５５】
以下、本発明の実施の形態について、図１〜図２３を参照しながら説明する。
【００５６】
＜実施例１＞  実施例１の弾性波装置の製造方法について、図１〜図６を参照しながら説明する。図１は弾性波装置の製造工程を示す要部断面図であり、左側はダイシング領域のうち給電ラインが形成される部分を模式的に示す要部断面図、右側はダイシング領域のうち給電ラインが形成されない部分を模式的に示す要部断面図である。図２〜図５は弾性波装置の製造工程を示す平面図である。
【００５７】
弾性波装置は、弾性表面波素子や弾性境界波素子などの弾性波素子を備える。弾性波素子は、複数個分の弾性波素子を含む集合基板を作製した後、集合基板を弾性波素子の個片に分割することにより、作製される。以下、弾性波装置の製造方法を説明する。
【００５８】
（１）導電層、給電ラインの形成
まず、図１（ａ−１），（ａ−２）に示すように、ニオブ酸リチウムからなる圧電基板２を準備する。本実施例では、ニオブ酸リチウムを用いるが、ニオブ酸カリウム、タンタル酸リチウム、四ほう酸リチウム、ランガサイト、ランガナイト、水晶、ＰＺＴ、ＺｎＯなどの他の圧電性材料を用いてもよい。
【００５９】
次いで、図１（ｂ−１），（ｂ−２）及び図２に示すように、圧電基板２の表面２ａ上に、Ａｕからなる導電層１０と給電ライン２２〜２８とを形成する。図２に示すように、圧電基板２において、弾性波素子の個片になる部分が、鎖線で示す格子状のダイシング領域８０を介して隣接する。
【００６０】
例えば、圧電基板２の表面２ａ上に蒸着、スパッタリングなどにより電極層を成膜した後、フォトレジストの塗布、露光、現像を行い、マスクパターンを形成する。次いで、マスクパターンを介してドライエッチング又はウェットエッチングを行い、電極層をエッチングして導電層１０と給電ライン２２〜２８とを形成した後に、マスクパターンを除去する。あるいは、圧電基板２の表面２ａ上にフォトレジストの塗布、露光、現像を行い、マスクパターンを形成し、次いで、マスクパターンを介して、蒸着、スパッタリングなどにより電極層を成膜した後、マスクパターンとマスクパターン上に形成された電極層を除去することにより、導電層１０と給電ライン２２〜２８とを形成する。本実施例では、電極層にＡｕを用いたが、他にＡｌ、Ｔｉ、Ｎｉ、Ｃｒ、Ｃｕ、Ａｕ、Ａｇ、Ｐｔ、Ｍｇ、Ｗ、Ｚｎ、Ｍｎ、Ｐｄ、Ｃｏ、Ｓｎなどの他の金属を用いてもよく、これらの合金を用いてもよい。また、これら金属のうち少なくとも２つを積層することにより、電極層を形成してもよい。
【００６１】
導電層１０は、ダイシング領域８０で囲まれた弾性波素子の個片になる部分ごとに形成される。導電層１０は、１つの弾性波素子の個片になる部分について、３対のくし歯電極１２ａ，１２ｂ；１４ａ，１４ｂ；１６ａ，１６ｂと、反射器１８ａ，１８ｂと、パッド１２ｓ，１２ｔ；１４ｓ，１４ｔ；１６ｓ，１６ｔと、くし歯電極１２ａ，１２ｂ；１４ａ，１４ｂ；１６ａ，１６ｂとパッド１２ｓ，１２ｔ；１４ｓ，１４ｔ；１６ｓ，１６ｔとの間をそれぞれ接続する接続部１２ｐ，１２ｑ；１４ｐ，１４ｑ；１６ｐ，１６ｑとを含む。ＩＤＴ電極は互いに間挿し合う１対のくし歯電極からなる。
【００６２】
給電ライン２２〜２８は、ダイシング領域８０を横断し、ダイシング領域８０を介して隣接する弾性波素子の個片になる部分のパッド１２ｓ，１２ｔ間；１２ｔ，１４ｓ間；１４ｓ，１４ｔ間；１２ｓ，１６ｔ間；１４ｔ，１６ｓ間；１４ｓ，１６ｔ間をそれぞれ接続する。
【００６３】
給電ライン２２〜２８は、１つのパッド１２ｓ，１２ｔ；１４ｓ，１４ｔ；１６ｓ，１６ｔに複数本が接続されている。これによって、後のメッキ工程において、パッド１２ｓ，１２ｔ；１４ｓ，１４ｔ；１６ｓ，１６ｔへの外部電荷の供給量を増やしてメッキ形成を促進し、作業効率を良くすることができる。
【００６４】
（２）絶縁層の形成
次に、図１（ｃ−１），（ｃ−２）に示すように、導電層１０及び給電ライン２２〜２８が形成された圧電基板２の表面２ａ上に、スパッタリングや塗布などにより、全面を覆うようにＳｉＯ２からなる絶縁層３０を成膜する。本実施例では、絶縁層３０にＳｉＯ２を用いたが、他にＳｉ、ガラス、ＳｉＣ、ＳｉＮ、ＴｉＯ、ＴｉＮ、Ｔａ２Ｏ５、ＡｌＮ、Ａｌ２Ｏ３、Ｃ３Ｎ４、ポリイミド、エポキシ系樹脂などを用いてもよい。
【００６５】
次いで、図１（ｄ−１），（ｄ−２）及び図３に示すように、絶縁層３０の一部を除去して、導電層１０のパッド１２ｓ，１２ｔ；１４ｓ，１４ｔ；１６ｓ，１６ｔの中心部が露出するパッド開口３２ａ，３２ｂ；３４ａ，３４ｂ；３６ａ，３６ｂと、ダイシング領域８０の圧電基板２の表面２ａ又は給電ライン２２〜２８の一部２２ｋ〜２８ｋが露出する境界開口３８とを形成する。
【００６６】
例えば、絶縁層３０上にフォトレジストを塗布し、露光、現像を行い、マスクパターンを形成し、ドライエッチング又はウェットエッチングにより絶縁層３０にパッド開口３２ａ，３２ｂ；３４ａ，３４ｂ；３６ａ，３６ｂと境界開口３８とを形成した後、マスクパターンを除去する。エッチング工程において、例えばＣＦ４によるＩＣＰ−ＲＩＥ（Inductive Coupled Plasma-Reactive Ion Etching；誘導結合プラズマ−反応性イオンエッチング）を行うと、図１（ｄ−１），（ｄ−２）に示すように、絶縁層３０は、パッド開口及び境界開口３８の近傍部分が断面テーパ形状に形成され、パッド開口及び境界開口３８と絶縁層３０の上面３０ａとの間に斜面３９が形成される。なお、エッチング方法はＣＦ４によるＩＣＰ−ＲＩＥに限定されるものではなく、ドライエッチングやウェットエッチングなどの手法を使用してもよい。
【００６７】
（３）メッキ層の形成
次に、図１（ｅ−１），（ｅ−２）及び図４に示すように、給電ライン２２〜２８に通電し、パッド１２ｓ，１２ｔ；１４ｓ，１４ｔ；１６ｓ，１６ｔに外部電荷を供給しながら電解メッキを行い、パッド開口３２ａ，３２ｂ；３４ａ，３４ｂ；３６ａ，３６ｂから露出しているパッド１２ｓ，１２ｔ；１４ｓ，１４ｔ；１６ｓ，１６ｔの上に、アンダーバンプメタルとして、Ｎｉからなるメッキ層４２ｓ，４２ｔ；４４ｓ，４４ｔ；４６ｓ，４６ｔを形成する。このとき同時に、給電ライン２２〜２８のうち境界開口３８から露出している部分２２ｋ〜２８ｋの上に、メッキ層４２〜４８が形成される。
【００６８】
メッキ層４２ｓ，４２ｔ；４４ｓ，４４ｔ；４６ｓ，４６ｔ；４２〜４８は、図１（ｅ−１），（ｅ−２）に示すように、絶縁層３０のパッド開口２ａ，３２ｂ；３４ａ，３４ｂ；３６ａ，３６ｂ及び境界開口３８に続く斜面３９上にも形成され、図４に示すように、絶縁層３０のパッド開口２ａ，３２ｂ；３４ａ，３４ｂ；３６ａ，３６ｂ及び境界開口３８の外側に広がっている。なお、本実施例では、メッキ層はＮｉを電解メッキすることにより形成されているが、Ｎｉ以外のＡｕ、Ｓｎ、Ｚｎ、Ｐｔ、Ｃｕ、Ｃｒ、Ｐｄなどの金属により形成してもよい。また、これら金属が適量混合された金属であってもよい。
【００６９】
（４）外部端子の形成
次に、絶縁層３０のパッド開口３２ａ，３２ｂ；３４ａ，３４ｂ；３６ａ，３６ｂ内に形成されたメッキ層４２ｓ，４２ｔ；４４ｓ，４４ｔ；４６ｓ，４６ｔ上に、外部端子４９（後述する図５に示す。）を形成する。外部端子４９は、例えば、はんだ等の金属バンプである。
【００７０】
（５）集合基板の分割
次に、図１（ｆ−１），（ｆ−２）及び図５に示すように、集合基板を切断して、弾性波素子の個片に分割する。例えばダイシングブレードを用いて、ダイシング領域内の圧電基板２、給電ライン２２〜２８及びメッキ層４２〜４８を切断、除去する。あるいは、ダイシング領域にレーザ光を照射して圧電基板を境界に沿って改質し、ステルスダイシング法により、集合基板を切断して弾性波素子の個片に分割する。
【００７１】
図１（ｆ−１）に示すように、集合基板から分割された弾性波素子の個片の側面１１には、ダイシング領域を横切る給電ライン２２〜２８の切断面２２ａ〜２８ａ；２２ｂ〜２８ｂが互いに離れて形成される。
【００７２】
図２に示すように、幅Ｗの給電ライン２８がダイシング領域８０となす角度をθとすると、集合基板から分割された弾性波素子の個片の側面に現れる給電ラインの長さＬは、Ｌ＝Ｗ／ｓｉｎθとなる。給電ライン２８がダイシング領域８０を斜めに横断するときには、ｓｉｎθ＜１となるため、Ｌ＞Ｗとなる。特に、θ＜２０°になると、ＬはＷの３倍以上になるため、ダイシング領域８０内において、給電ライン２２〜２８及びメッキ層４２〜４８が占める割合が大きくなる。そのため、ダイシングの妨げや短絡の原因にならないように、θは２０°以上であることが望ましい。
【００７３】
図１（ｆ−１）に示すように、給電ライン２２〜２８上に形成されたメッキ層４２〜４８の一部４２ａ〜４８ａ；４２ｂ〜４８ｂがダイシング後に残った場合には、残った一部４２ａ〜４８ａ；４２ｂ〜４８ｂは、図５に示すように、弾性波素子の個片の側面１１に沿って露出する。
【００７４】
（６）実装
分割された弾性波素子の個片を、外部端子４９を介して実装基板に実装する。必要に応じて弾性波素子を樹脂等で封止し、弾性波装置が完成する。なお、弾性波素子が弾性境界波素子である場合には、圧電基板２と絶縁層３０との界面を伝搬する弾性境界波を利用するため、ＩＤＴ電極を圧電基板２と絶縁層３０とにより封止できる。そのため、実装基板や樹脂で封止する必要はないので、弾性境界波素子のみで弾性波装置を完成できる。また、弾性波素子が弾性表面波素子である場合も、図６の断面図に示すように、絶縁層３０とＩＤＴ電極９０との間に空間９２を設け、絶縁層３０を十分に厚くすれば、弾性表面波素子のみで弾性波装置を完成できる。
【００７５】
以上に説明した実施例１の製造方法では、絶縁層に境界開口が形成された状態で、境界開口に沿ってダイシングを行う。そのため、集合基板から弾性波素子の個片を分割するダイシング工程において、絶縁層を切断し除去する必要がない。したがって、ブレードを用いてダイシング工程を行う場合には、ダイシングスピードの高速化、ブレードの長寿命化が可能である。
【００７６】
また、ダイシング領域には絶縁層が存在せず、給電ライン及びメッキ層もダイシング領域の一部にしか存在しない。ダイシング領域の大部分において圧電基板が露出しているため、ステルスダイシング法を適用して、集合基板を弾性波素子の個片に分割することが可能である。
【００７７】
ダイシング領域の給電ライン上に形成されるメッキ層は、ダイシング領域を横断する給電ラインごとに離れて形成されるため、ダイシング後に弾性波素子の個片に残った場合でも、パッド間の短絡を生じさせることがない。
【００７８】
メッキ層や給電ラインを完全に除去する必要がないので、ブレードを用いてダイシングする場合には、ダイシング領域の幅を小さくすることができ、幅の大きいブレードを必要とせず、集合基板において弾性波素子の個片になる部分の面積割合を大きくすることができる。
【００７９】
＜実施例２＞  実施例２の弾性波装置の製造方法について、図７〜図９を参照しながら説明する。図７は弾性波装置の製造工程を示す要部断面図であり、左側はダイシング領域のうち給電ラインが形成される部分を模式的に示す要部断面図、右側はダイシング領域のうち給電ラインが形成されない部分を模式的に示す要部断面図である。図８及び図９は弾性波装置の製造工程を示す平面図である。
【００８０】
実施例２の弾性波装置の製造方法は、導電層と給電ラインを分けて形成する点を除き、実施例１の弾性波装置の製造方法と同じである。以下では、実施例１と同じ部分には同じ符号を用い、実施例１との相違点を中心に説明する。
【００８１】
（１−１）第１電極層（導電層）の形成
まず、図７（ａ−１），（ａ−２）に示すように、圧電基板２を準備する。次いで、図７（ｂ−１），（ｂ−２）及び図８に示すように、圧電基板２の表面２ａ上に、導電層１０ａを形成する。例えば、圧電基板２の表面２ａ上に蒸着、スパッタリングなどにより第１電極層を成膜した後、フォトレジストの塗布、露光、現像を行い、マスクパターンを形成する。次いで、マスクパターンを介してドライエッチング又はウェットエッチングを行い、第１電極層をエッチングして導電層１０ａを形成した後に、マスクパターンを除去する。
【００８２】
導電層１０ａは、図８に示すように、１つの弾性波素子の個片になる部分について、３対のＩＤＴ電極１２ａ，１２ｂ；１４ａ，１４ｂ；１６ａ，１６ｂと、反射器１８ａ，１８ｂと、パッド１２ｓ，１２ｔ；１４ｓ，１４ｔ；１６ｓ，１６ｔと、ＩＤＴ電極１２ａ，１２ｂ；１４ａ，１４ｂ；１６ａ，１６ｂとパッド１２ｓ，１２ｔ；１４ｓ，１４ｔ；１６ｓ，１６ｔとの間をそれぞれ接続する接続部１２ｐ，１２ｑ；１４ｐ，１４ｑ；１６ｐ，１６ｑとを含む。
【００８３】
（１−２）第２電極層（給電ライン、パッド上層部）の形成
次いで、図７（ｃ−１），（ｃ−２）及び図９に示すように、圧電基板２の表面２ａ上に、第２電極層１０ｂを形成する。例えば、圧電基板２の表面２ａ上に蒸着、スパッタリングなどにより第２電極層を成膜した後、フォトレジストの塗布、露光、現像を行い、マスクパターンを形成する。次いで、マスクパターンを介してドライエッチング又はウェットエッチングを行い、第２電極層１０ｂを形成した後に、マスクパターンを除去する。
【００８４】
第２電極層１０ｂは、図９に示すように、（ａ）導電層１０ａのパッド１２ｓ，１２ｔ；１４ｓ，１４ｔ；１６ｓ，１６ｔの上に形成されたパッド上層部２２ｓ，２２ｔ；２４ｓ，２４ｔ；２６ｓ，２６ｔと、（ｂ）隣接する弾性波素子の個片になる部分のパッド１２ｓ，１２ｔ間；１２ｔ，１４ｓ間；１４ｓ，１４ｔ間；１２ｓ，１６ｔ間；１４ｔ，１６ｓ間；１４ｓ，１６ｔ間をそれぞれ接続する給電ライン２２〜２８とを含む。
【００８５】
（２）絶縁層の形成
次に、図７（ｄ−１），（ｄ−２）に示すように、圧電基板２の表面２ａの上に、スパッタリングや塗布などにより、全面を覆うように絶縁層３０を成膜する。
【００８６】
次いで、図７（ｅ−１），（ｅ−２）に示すように、絶縁層３０の一部を除去して、パッド上層部１２ｓ，１２ｔ；１４ｓ，１４ｔ；１６ｓ，１６ｔが露出するパッド開口と、ダイシング領域の圧電基板２の表面２ａ又は給電ライン２２〜２８の一部２２ｋ〜２８ｋが露出する境界開口３８とを形成する。例えば、絶縁層３０上にフォトレジストを塗布し、露光、現像を行い、マスクパターンを形成し、ドライエッチング又はウェットエッチングにより絶縁層３０にパッド開口と境界開口３８とを形成した後、マスクパターンを除去する。
【００８７】
（３）メッキ層の形成
次に、給電ライン２２〜２８に通電し、外部電荷を供給しながら電解メッキを行い、パッド開口から露出しているパッド上層部の上に、アンダーバンプメタルとなるメッキ層を形成する。このとき同時に、図７（ｆ−１），（ｆ−２）に示すように、絶縁層３０の境界開口３８に露出している給電ライン２２〜２８の一部２２ｋ〜２８ｋの上にもメッキ層４２〜４８が形成される。
【００８８】
（４）外部端子の形成
次いで、絶縁層のパッド開口内に形成されたメッキ層上に、金属バンプの外部端子を形成する。
【００８９】
（６）集合基板の分割
次に、図７（ｇ−１），（ｇ−２）に示すように、ダイシングブレードを用いて、あるいはレーザ光を照射するステルスダイシング法により、集合基板を切断して、弾性波素子の個片に分割する。
【００９０】
（７）実装
分割された弾性波素子の個片を、外部端子を介して実装基板に実装する。必要に応じて弾性波素子を樹脂等で封止し、弾性波装置が完成する。
【００９１】
以上に説明した実施例２の製造方法によれば、実施例１と同様の作用・効果が得られる。
【００９２】
さらに、実施例２の製造方法によれば、メッキ層は第２電極層の上に形成するため、第２電極層の最上部にはメッキが密着しやすい金属を用いることができる。本実施例では第２電極層の最上部にＰｔを用いているが、Ｃｕでもよく、他にＡｌ、Ｓｎ、Ｐｄ、Ａｕなどを用いることもできる。一方、ＩＤＴ電極等の素子部を形成する第１電極層については、メッキの密着しやすさを考慮する必要がない。そのため、導電層の積層構造に用いる材料の選択等の自由度が向上する。
【００９３】
＜実施例３＞  実施例３の弾性波装置の製造方法について、図１０〜図１７を参照しながら説明する。図１０〜図１２は弾性波装置の製造工程を示す要部断面図であり、左側はダイシング領域のうち給電ラインが形成される部分を模式的に示す要部断面図、右側はダイシング領域のうち給電ラインが形成されない部分を模式的に示す要部断面図である。図１３〜図１７は弾性波装置の製造工程を示す平面図である。
【００９４】
実施例３の弾性波装置の製造方法は、実施例１、２の弾性波装置の製造方法と略同じである。以下では、実施例１、２と同じ部分には同じ符号を用い、実施例１、２との相違点を中心に説明する。
【００９５】
（１）第１電極層（導電層）の形成
まず、図１０（ａ−１），（ａ−２）に示すように、圧電基板２を準備する。次いで、図１０（ｂ−１），（ｂ−２）に示すように、実施例２と同じく第１電極層を形成することにより、圧電基板２の表面２ａ上に導電層１０ａを形成する。例えば、圧電基板２の表面２ａ上に蒸着、スパッタリングなどにより第１電極層を成膜した後、フォトレジストの塗布、露光、現像を行い、マスクパターンを形成し、次いで、マスクパターンを介してドライエッチング又はウェットエッチングを行い、第１電極層をエッチングして導電層１０ａを形成した後に、マスクパターンを除去する。
【００９６】
（２）絶縁層の形成
次に、図１０（ｃ−１），（ｃ−２）に示すように、圧電基板２の表面２ａ及び第１導電層１０ａの上に、全面を覆うようにＳｉＯ２からなる絶縁層３０を形成する。次いで、図１０（ｄ−１），（ｄ−２）及び図１３に示すように、絶縁層３０の一部を除去して、第１導電層１０のパッド１２ｓ，１２ｔ；１４ｓ，１４ｔ；１６ｓ，１６ｔが露出するパッド開口３２ａ，３２ｂ；３４ａ，３４ｂ；３６ａ，３６ｂと、ダイシング領域の圧電基板２の表面２ａが露出する境界開口３８とを形成する。
【００９７】
例えば、絶縁層３０上にフォトレジストを塗布し、露光、現像を行い、マスクパターンを形成し、ドライエッチング又はウェットエッチングにより絶縁層３０にパッド開口３２ａ，３２ｂ；３４ａ，３４ｂ；３６ａ，３６ｂと境界開口３８とを形成した後、マスクパターンを除去する。エッチング工程において、例えばＣＦ４によるＩＣＰ−ＲＩＥ（Inductive Coupled Plasma-Reactive Ion Etching；誘導結合プラズマ−反応性イオンエッチング）を行うと、図１０（ｄ−１），（ｄ−２）に示すように、絶縁層３０は、パッド開口及び境界開口３８の近傍部分が断面テーパ形状に形成され、パッド開口及び境界開口３８と絶縁層３０の上面３０ａとの間に斜面３９が形成される。
【００９８】
（３）第３電極層（給電ライン、パッド上層部）の形成、
次いで、図１０（ｅ−１），（ｅ−２）及び図１４に示すように、絶縁層３０及び絶縁層の境界開口３８から露出している部分の圧電基板２の表面２ａ上に、給電ライン５２〜５８を含む第３電極層５０を形成する。例えば、圧電基板２の表面２ａ上に蒸着、スパッタリングなどにより第３電極層を成膜した後、フォトレジストの塗布、露光、現像を行い、マスクパターンを形成する。次いで、マスクパターンを介してドライエッチング又はウェットエッチングを行い、第３電極層５０を形成した後に、マスクパターンを除去する。
【００９９】
第３電極層５０により、（ａ）絶縁層３０のパッド開口３２ａ，３２ｂ；３４ａ，３４ｂ；３６ａ，３６ｂから露出している第１導電層１０ａのパッド１２ｓ，１２ｔ；１４ｓ，１４ｔ；１６ｓ，１６ｔの上に形成されたパッド上層部５２ｓ，５２ｔ；５４ｓ，５４ｔ；５６ｓ，５６ｔと、（ｂ）ダイシング領域を介して隣接する弾性波素子の個片になる部分のパッド１２ｓ，１２ｔ間；１２ｔ，１４ｓ間；１４ｓ，１４ｔ間；１２ｓ，１６ｔ間；１４ｔ，１６ｓ間；１４ｓ，１６ｔ間をそれぞれ接続する給電ライン５２〜５８とが形成される。
【０１００】
（４）第２絶縁層の形成
次いで、図１１（ｆ−１），（ｆ−２）に示すように、絶縁層３０及び第３電極層５０の上に、蒸着、スパッタリングや塗布などにより、全面に覆うように、ＳｉＮからなる第２絶縁層６０を成膜する。本実施例では、絶縁層３０にＳｉＯ２を、第２絶縁層６０にＳｉＮを用いたが、第２絶縁層６０は、絶縁層３０と同じ材料を用いてもよい。また、第２絶縁層６０の材料として、他にＳｉ、ガラス、ＳｉＣ、ＴｉＯ、ＴｉＮ、Ｔａ２Ｏ５、ＡｌＮ、Ａｌ２Ｏ３、Ｃ３Ｎ４、ポリイミド、エポキシ系樹脂などを用いてもよく、一般的なフォトレジスト材を用いてもよい。
【０１０１】
次いで、第２絶縁層６０に、図１５に示すように、第３電極層５０のパッド上層部５２ｓ，５２ｔ；５４ｓ，５４ｔ；５６ｓ，５６ｔが露出するパッド開口６２ａ，６２ｂ；６４ａ，６４ｂ；６６ａ，６６ｂを形成するとともに、図１１（ｇ−１），（ｇ−２）に示すように、絶縁層３０の境界開口３８に対応して、ダイシング領域の圧電基板２の表面２ａ及び第３電極層５０の給電ライン５２〜５８が露出する境界開口６８を形成する。
【０１０２】
（５）メッキ層の形成
次に、図１１（ｈ−１），（ｈ−２）及び図１６に示すように、第３電極層５０の給電ライン５２〜５８に通電し、外部電荷を供給しながら電解メッキを行い、パッド開口６２ａ，６２ｂ；６４ａ，６４ｂ；６６ａ，６６ｂから露出しているパッド上層部５２ｓ，５２ｔ；５４ｓ，５４ｔ；５６ｓ，５６ｔの上に、アンダーバンプメタルとなるメッキ層７２ｓ，７２ｔ；７４ｓ，７４ｔ；７６ｓ，７６ｔを形成する。このとき同時に、第３電極層５０の給電ライン５２〜５８の境界開口６８から露出している部分５２ｋ〜５８ｋ上に、メッキ層７２〜７８が形成される。メッキ層７２ｓ，７２ｔ；７４ｓ，７４ｔ；７６ｓ，７６ｔ；７２〜７８は、第２絶縁層６０のパッド開口６２ａ，６２ｂ；６４ａ，６４ｂ；６６ａ，６６ｂ及び境界開口６８に続く斜面６９上にも形成されるため、レジスト又は第２絶縁層６０のパッド開口６２ａ，６２ｂ；６４ａ，６４ｂ；６６ａ，６６ｂ及び境界開口６８の外側に広がるように形成される。
【０１０３】
（６）外部端子の形成
第２絶縁層６０のパッド開口６２ａ，６２ｂ；６４ａ，６４ｂ；６６ａ，６６ｂ内に形成されたメッキ層７２ｓ，７２ｔ；７４ｓ，７４ｔ；７６ｓ，７６ｔの上に、はんだ等の金属バンプの外部端子７９（後述する図１７に示す。）を形成する。
【０１０４】
（７）集合基板の分割
次に、図１１（ｉ−１），（ｉ−２）及び図１７に示すように、レジスト又は第２絶縁層６０の境界開口６８に露出している部分の圧電基板２、第３電極層５０の給電ライン５２〜５８及びメッキ層７２〜７８を切断して、集合基板から弾性波素子の個片を分割する。分割された弾性波素子の個片の側面１１ｂには、図１１（ｉ−１）に示すように、ダイシング領域を横切る給電ライン５２〜５８の断面５２ａ〜５８ａ；５２ｂ〜５８ｂが形成されている。また、メッキ層７２〜７８の一部７２ａ〜７８ａ；７２ｂ〜７８ｂが残っていると、図１７に示すように、残っている部分７２ａ〜７８ａ；７２ｂ〜７８ｂは弾性波素子の個片の側面１１ｂに沿って露出する。
【０１０５】
第２絶縁層６０を除去する場合には、図１２（ｈ'−１），（ｈ'−２）に示すように、第２絶縁層６０を除去した後、図１２（ｉ'−１），（ｉ'−２）に示すように、集合基板を切断して、弾性波素子の個片を分割する。
【０１０６】
（８）実装
分割された弾性波素子の個片を、外部端子７９を介して実装基板に実装する。必要に応じて弾性波素子を樹脂等で封止し、弾性波装置が完成する。
【０１０７】
以上に説明した実施例３の製造方法によれば、実施例１、２と同様の作用・効果が得られる。
【０１０８】
さらに実施例３の製造方法において、メッキ層は第３電極層の上に形成するため、第３電極層にはメッキが密着しやすい金属を用いることができる。一方、ＩＤＴ電極等の素子部を形成する第１電極層については、メッキの密着しやすさを考慮する必要がない。そのため、導電層の積層構造に用いる材料の選択等の自由度が向上する。
【０１０９】
＜実施例４＞  実施例４の弾性波装置の製造方法について、図１８及び図１９を参照しながら説明する。図１８は弾性波装置の製造工程を示す要部断面図であり、左側はダイシング領域のうち給電ラインが形成される部分を模式的に示す要部断面図、右側はダイシング領域のうち給電ラインが形成されない部分を模式的に示す要部断面図である。図１９は弾性波装置の製造工程を示す平面図である。
【０１１０】
実施例４の弾性波装置の製造方法は、絶縁層にパッド開口のみを形成し、圧電基板のダイシング領域が露出する境界開口を形成しない点を除き、実施例１の弾性波装置の製造方法と同じである。以下では、実施例１と同じ部分には同じ符号を用い実施例１との相違点を中心に説明する。
【０１１１】
（１）導電層、給電ラインの形成
まず、図１８（ａ−１），（ａ−２）に示すように、圧電基板２を準備する。次いで、図１８（ｂ−１），（ｂ−２）に示すように、圧電基板２の表面２ａ上に、実施例１の図１と同様に、導電層１０及び給電ライン２２〜２８を形成する。例えば、圧電基板２の表面２ａ上に蒸着、スパッタリングなどにより電極層を成膜した後、フォトレジストの塗布、露光、現像を行い、マスクパターンを形成する。次いで、マスクパターンを介してドライエッチング又はウェットエッチングを行い、電極層をエッチングして導電層１０と給電ライン２２〜２８とを形成した後に、マスクパターンを除去する。
【０１１２】
（２）絶縁層の形成
次に、図１８（ｃ−１），（ｃ−２）に示すように、導電層１０及び給電ライン２２〜２８が形成された圧電基板２の表面２ａの上に、スパッタリングや塗布などにより、全面を覆うように絶縁層３０を成膜する。
【０１１３】
次いで、図１８（ｄ−１），（ｄ−２）及び図１９に示すように、絶縁層３０の一部を除去して、導電層１０のパッド１２ｓ，１２ｔ；１４ｓ，１４ｔ；１６ｓ，１６ｔが露出するパッド開口３２ａ，３２ｂ；３４ａ，３４ｂ；３６ａ，３６ｂのみを形成する。ただし、実施例１とは異なり、絶縁層３０には、境界開口を形成しない。例えば、絶縁層３０上にフォトレジストを塗布し、露光、現像を行い、マスクパターンを形成し、ドライエッチング又はウェットエッチングにより絶縁層３０にパッド開口３２ａ，３２ｂ；３４ａ，３４ｂ；３６ａ，３６ｂを形成した後、マスクパターンを除去する。
【０１１４】
（３）メッキ層の形成
次に、図１８（ｅ−１），（ｅ−２）及び図２０に示すように、給電ライン２２〜２８に通電し、外部電荷を供給しながら電解メッキを行い、パッド開口３２ａ，３２ｂ；３４ａ，３４ｂ；３６ａ，３６ｂから露出しているパッド１２ｓ，１２ｔ；１４ｓ，１４ｔ；１６ｓ，１６ｔの上に、アンダーバンプメタルとなるメッキ層４２ｓ，４２ｔ；４４ｓ，４４ｔ；４６ｓ，４６ｔを形成する。
【０１１５】
（４）外部端子の形成
次に、絶縁層６０のパッド開口３２ａ，３２ｂ；３４ａ，３４ｂ；３６ａ，３６ｂ内に形成されたメッキ層４２ｓ，４２ｔ；４４ｓ，４４ｔ；４６ｓ，４６ｔの上に、はんだ等の金属バンプの外部端子を形成４９（後述する図２１に示す。）を形成する。
【０１１６】
（５）集合基板の分割
次に、図１８（ｆ−１），（ｆ−２）及び図２１に示すように、ダイシング領域の圧電基板２と給電ライン２２〜２８と絶縁層３０とを切断して、集合基板から弾性波素子の個片を分割する。分割された弾性波素子の個片の側面１１ｃには、図１８（ｆ−１）に示すように、ダイシング領域を横切る給電ライン２２〜２８の切断面２２ａ〜２８ａ；２２ｂ〜２８ｂが形成される。
【０１１７】
例えばダイシングブレードを用いて、ダイシング領域内の圧電基板２、給電ライン２２〜２８及びメッキ層４２〜４８を切断、除去する。
【０１１８】
（６）実装
分割された弾性波素子の個片を、外部端子４９を介して実装基板に実装する。必要に応じて弾性波素子を樹脂等で封止し、弾性波装置が完成する。
【０１１９】
実施例４の製造方法によれば、集合基板から弾性波素子の個片を分割するダイシング工程において、給電ラインを完全に除去する必要がない。そのため、ブレードを用いてダイシングする場合には、ダイシング領域の幅を小さくすることができ、幅の大きいブレードを必要とせず、集合基板において弾性波素子の個片になる部分の面積割合を大きくすることができる。また、ダイシング領域にはメッキ層が形成されないため、ダイシング工程においてメッキ層を除去する必要がない。
【０１２０】
＜変形例＞  変形例について、図２２及び図２３の平面図を参照しながら説明する。図２２は圧電基板の平面図である。図２３は集合基板から分割された弾性波素子の個片の透視図である。
【０１２１】
実施例１〜４では、一部の給電ライン２３，２５，２７，２８がダイシング領域を斜めに横断していたが、変形例では、図２２及び図２３に示すように、すべての給電ライン２２，２３ｋ，２４，２５ｋ，２６，２７ｋ，２８ｋがダイシング領域８０を直角に横断するように形成されている。
【０１２２】
前述したように、幅Ｗの給電ラインがダイシング領域となす角度をθとすると、集合基板から分割された弾性波素子の個片の側面に現れる給電ラインの長さＬは、Ｌ＝Ｗ／ｓｉｎθとなる。給電ラインがダイシング領域を直角に横断するとき、すなわちθ＝９０°のとき、Ｌ＝Ｗとなり、Ｌは最も小さくなる。
【０１２３】
したがって、図２２に示すようにすべての給電ラインがダイシング領域８０を直角に横断するように形成されていると、図２３に示すように集合基板から分割された弾性波素子の個片の側面１１ｄに現れる給電ラインの長さは、最も小さくなる。
【０１２４】
＜まとめ＞  以上に説明したように、パッド間を接続する給電ラインを、ダイシング領域を直角又は斜めに横断するように形成することにより、集合基板から効率よく弾性波素子の個片を分割することができる。
【０１２５】
なお、本発明は、上記実施の形態に限定されるものではなく、種々変更を加えて実施することが可能である。実施の形態では弾性波素子を用いて説明したが、本発明は、半導体素子などの他の電子部品であってもよい。
【符号の説明】
【０１２６】
２  圧電基板
２ａ  表面
１０  導電層
１０ａ  導電層（第１電極層）
１０ｂ  第２電極層
１１，１１ａ，１１ｂ，１１ｃ  側面
１２ａ，１２ｂ  ＩＤＴ電極
１２ｓ，１２ｔ  パッド
１４ａ，１４ｂ  ＩＤＴ電極
１４ｓ，１４ｔ  パッド
１６ａ，１６ｂ  ＩＤＴ電極
１６ｓ，１６ｔ  パッド
２２〜２８  給電ライン
２２ｓ，２２ｔ  パッド上層部
２３ｋ  給電ライン
２４ｓ，２４ｔ  パッド上層部
２５ｋ  給電ライン
２６ｓ，２６ｔ  パッド上層部
２７ｋ  給電ライン
２８ｋ  給電ライン
３０  絶縁層
３２ａ，３２ｂ  パッド開口
３４ａ，３４ｂ  パッド開口
３６ａ，３６ｂ  パッド開口
３８  境界開口
４２〜４８  メッキ層
４２ｓ，４２ｔ  メッキ層（アンダーバンプメタル）
４４ｓ，４４ｔ  メッキ層（アンダーバンプメタル）
４６ｓ，４６ｔ  メッキ層（アンダーバンプメタル）
４９  外部端子
５０  第３電極層
５２〜５８  給電ライン
５２ｓ，５２ｔ  パッド上層部
５４ｓ，５４ｔ  パッド上層部
５６ｓ，５６ｔ  パッド上層部
６０  レジスト又は第２絶縁層
６２ａ，６２ｂ  パッド開口
６４ａ，６４ｂ  パッド開口
６６ａ，６６ｂ  パッド開口
６８  境界開口
７２〜７８  メッキ層
７２ｓ，７２ｔ  メッキ層（アンダーバンプメタル）
７４ｓ，７４ｔ  メッキ層（アンダーバンプメタル）
７６ｓ，７６ｔ  メッキ層（アンダーバンプメタル）
７９  外部端子
８０  ダイシング領域
【図１】
2010047031.tif 000003
【図２】
2010047031.tif 000004
【図３】
2010047031.tif 000005
【図４】
2010047031.tif 000006
【図５】
2010047031.tif 000007
【図６】
2010047031.tif 000008
【図７】
2010047031.tif 000009
【図８】
2010047031.tif 000010
【図９】
2010047031.tif 000011
【図１０】
2010047031.tif 000012
【図１１】
2010047031.tif 000013
【図１２】
2010047031.tif 000014
【図１３】
2010047031.tif 000015
【図１４】
2010047031.tif 000016
【図１５】
2010047031.tif 000017
【図１６】
2010047031.tif 000018
【図１７】
2010047031.tif 000019
【図１８】
2010047031.tif 000020
【図１９】
2010047031.tif 000021
【図２０】
2010047031.tif 000022
【図２１】
2010047031.tif 000023
【図２２】
2010047031.tif 000024
【図２３】
2010047031.tif 000025
【図２４】
2010047031.tif 000026
【図２５】
2010047031.tif 000027
【図２６】
2010047031.tif 000028
【図２７】
2010047031.tif 000029
【国際調査報告】
2010047031.tif 000030
2010047031.tif 000031
2010047031.tif 000032